(57)【要約】【課題】遮光薄膜の強度や密着性を向上できるとともに、放射線（α線やβ線）の吸収を抑制できるシンチレータ部材を提供する。【解決手段】実施の形態によれば、放射線の入射表面が平坦化処理されたシンチレータ１と、シンチレータ１の放射線入射表面に直接形成された遮光層７と、遮光層７上に形成された保護層９と、を備える。【選択図】図３
2014145783.tif 000002
【特許請求の範囲】
【請求項１】
放射線の入射表面が平坦化処理されたシンチレータと、
前記シンチレータの前記放射線入射表面に直接形成された遮光層と、
前記遮光層上に形成された保護層と、
を備えることを特徴とするシンチレータ部材。
【請求項２】
前記保護層は、表面抵抗値が１０10Ω／ｓｑ．以下の導電性フィルム層であって、前記遮光層の上に接着剤を介して形成されていることを特徴とする請求項１記載のシンチレータ部材。
【請求項３】
前記保護層は、樹脂フィルム層の片面又は両面にアルミニウム薄膜を形成したものであって、前記遮光層の上に接着剤を介して形成されていることを特徴とする請求項１記載のシンチレータ部材。
【請求項４】
前記保護層は、前記遮光層側から順に緩衝層、バリア層、導電性樹脂層からなる積層薄膜であることを特徴とする請求項１記載のシンチレータ部材。
【請求項５】
前記緩衝層は色素を含有しており、かつ、前記緩衝層及び前記導電性樹脂層は、ＵＶ硬化樹脂を用いたことを特徴とする請求項４記載のシンチレータ部材。
【発明の詳細な説明】
【技術分野】
【０００１】
本実施の形態は、シンチレータを用いたシンチレータ部材に関する。
【背景技術】
【０００２】
プラスチックシンチレータは、スチレンやトルエンなどの有機溶剤に蛍光体（アントラセン、スチルベンゼンなど）を溶解して高分子化（ポリスチレン、ポリビニルトルエンなど）した固体シンチレータである。
【０００３】
このプラスチックシンチレータは、薄膜の大面積化、長尺形状などへの成形加工が容易であり、軽量かつ柔軟性があるため耐衝撃性にも優れ、かつ低コストで入手性が良いことから、様々な放射線検出器に適用されている。また、材料の比重が小さくγ線感度が低いことから、β線を計測対象とした高感度な放射線検出器に適用されている。
【０００４】
プラスチックシンチレータにおいては、発する蛍光は微弱であるため、検出には光電子増倍管が必要となる。このため、上記放射線検出器のケースは外光を遮断した構造となっており、その内部にプラスチックシンチレータと光電子増倍管が格納され、プラスチックシンチレータが発した蛍光を集光して光電子増倍管で検出できるように配置されている。
【０００５】
また、ケースには放射線入射窓が設けられており、放射線入射窓の面にプラスチックシンチレータの表面が密着するように配置される。β線を透過させつつ外光を遮断する目的から、通常ポリエステルなどの樹脂フィルムの片面又は両面に遮光材料としてのアルミニウムを蒸着した薄膜の窓材が放射線入射窓に数枚重ねた状態で形成される。
【０００６】
更に、計測対象が窓材に接触する可能性がある場合に窓材を保護するため、開口率の高い格子状の保護部材が放射線入射窓の面上部に設けられる。
【０００７】
上記窓材は外力に対して極めて脆く、製造から運用を含め破損事故が絶えない。また、蒸着特有の成膜欠陥であるピンホールは、目視での判別が不可能であり、ケース内に漏れた外光を光電子増倍管等で受光して初めてピンホールの存在を発見できるため、製造歩留りも悪い。また、ピンホールレスを保証した窓材も入手可能であるが、高価であり大面積のものは入手が困難である。
【０００８】
そこで、物理的に強い遮光層を実現すべく、プラスチックシンチレータ面との間に接着層を介在させて、遮光層、保護層などを積層した遮光膜シートを熱転写等で貼り付ける方法が考えられる（特許文献１参照）。
【０００９】
この方法により、プラスチックシンチレータと遮光膜シートが接着によって一体化して物理的に強い遮光層が実現できる。
【先行技術文献】
【特許文献】
【００１０】
【特許文献１】特開２００７−１４７５８１号公報
【発明の概要】
【発明が解決しようとする課題】
【００１１】
プラスチックシンチレータ内で発光した蛍光は、等方的角度に一様に広がるが、例えば平板形状のプラスチックシンチレータの場合、空気層との屈折率差によって生じる臨界角でプラスチックシンチレータ内を全反射伝播する蛍光成分と、プラスチックシンチレータの外に放出される蛍光成分がある。
【００１２】
後者の蛍光成分は、遮光膜のアルミニウム蒸着層で反射され、多くはプラスチックシンチレータを透過して反対側に放出される。
【００１３】
しかしながら、特許文献１のように、接着剤を介在させてプラスチックシンチレータ表面に遮光膜シートを貼ると、接着層が蛍光を吸収するため集光量が減少する要因となる。特に、接着層は数μｍ程度の厚みが必要と考えられ、これは放射線（α線やβ線）の透過を阻害する上で無視できないと考えられる。
【００１４】
しかも、この接着層には反射率を高めるために酸化チタンの粉末が添加されているが、この酸化チタン粉末により、接着性能は低下してしまう。
【００１５】
そこで、本実施の形態は、遮光薄膜の強度や密着性を向上できるとともに、放射線（α線やβ線）の吸収を抑制できるシンチレータ部材を提供することを目的とする。
【課題を解決するための手段】
【００１６】
上述の目的を達成するため、本実施の形態のシンチレータ部材は、放射線の入射表面が平坦化処理されたシンチレータと、前記シンチレータの前記放射線入射表面に直接形成された遮光層と、前記遮光層上に形成された保護層と、を備えることを特徴とする。
【発明の効果】
【００１７】
本実施の形態によれば、遮光薄膜の強度や密着性を向上できるとともに、放射線（α線やβ線）の吸収を抑制できるシンチレータ部材を提供することができる。
【図面の簡単な説明】
【００１８】
【図１】シンチレータの表面平坦化方法の一実施の形態を示す断面図であり、（ａ）は研磨加工前、（ｂ）は研磨加工中、（ｃ）は研磨加工後の状態を示す。
【図２】図１に示すシンチレータの表面平坦化方法を説明するフローチャート。
【図３】シンチレータ部材の一実施の形態を示す断面図。
【図４】図３のシンチレータ部材の製造方法を説明するフローチャート。
【図５】シンチレータ部材の別の実施の形態を示す断面図。
【図６】シンチレータ部材の更に別の実施の形態を示す断面図。
【図７】図６のシンチレータ部材の製造方法を説明するフローチャート。
【発明を実施するための形態】
【００１９】
以下、本発明の実施の形態について図面を参照して説明する。
【００２０】
［第１の実施の形態］
（シンチレータの表面平坦化方法）
図１は、シンチレータの表面平坦化方法の一実施の形態を示す断面図である。
【００２１】
また、図２は、図１に示すシンチレータの表面平坦化方法を説明するフローチャートである。
【００２２】
本実施の形態の方法では、先ず、図１（ａ）に示すように、シンチレータ１と補強材２とを貼り合わせたシンチレータ材を用意する（図２のＳ１）。
【００２３】
（シンチレータ１）
例えば、β線検出を目的としたプラスチック母材のシンチレータ１は、バックグラウンド線種であるγ線の反応確率を抑制するために薄く加工されており、その厚さはおよそ０．１ｍｍ〜０．４ｍｍであり、望ましくは０．２ｍｍである。このような薄く加工されたプラスチックシンチレータは外力に対して脆くなっているので、シンチレータ１と補強材２とを接合し、一体化させることによってシンチレータ１の強度が確保され、かつ平坦化される。
【００２４】
（補強材２）
補強材２は、シンチレータ１の発する蛍光を透過できるように例えば無色透明アクリル系樹脂で形成され、その面サイズはシンチレータ１と同じか、或いは多少大きめとすることが望ましい。シンチレータ１の面サイズが６００ｍｍ×３００ｍｍとした場合、補強材２の厚みは３ｍｍ〜５ｍｍ程度で必要十分な強度が得られる。あまり厚くすると、蛍光の吸収が大きくなり感度低下を招く可能性がある。
【００２５】
（両者の接合）
シンチレータ１と補強材２との接合に用いる接合剤は、例えばＢＣ６００（サンゴバン株式会社）、アロンアルファ（Ｒ）２０１（東亞合成株式会社）などが適用できる。この接合剤を介して補強材２にシンチレータ１を全面接着する。このとき、接着層に接着剤の余剰分や気泡、異物が混入しないように留意する。接着剤の余剰分や気泡を排除するには、シンチレータ１にポリエチレンなどの保護フィルムを敷いてその上からローラなどで押し出すと比較的容易である。
【００２６】
（突起物３及びキズ・空孔４）
ここで、製品としてのシンチレータ１には、図１（ａ）に示すように、製造過程でその表面に付着したと考えられる数μｍ程度から１０μｍを超えるような複数の突起物３が、シンチレータ１の表面にその一部が埋め込まれた状態となって存在している場合がある。
【００２７】
このような突起物３が存在したままの状態で、シンチレータ１の表面に後述する積層薄膜を直接形成しても積層薄膜から突起物３が突き出してしまい、これがピンホールとなって遮光が成立できないことがある。
【００２８】
また、シンチレータ１には、突起物３と合わせて表面に長さが数μｍ程度から数１０μｍのキズや深さが数μｍ程度の空孔４が複数存在している場合もある。このようなキズや空孔４が存在したままの状態で、後に説明するシンチレータ１の表面に積層薄膜を直接形成しても積層薄膜の欠陥が生じてしまい、これがピンホールとなって遮光が維持できないことがある。
【００２９】
更に、シンチレータ１の表面の突起物３は、その表面を純水や中性洗剤などで洗い流す、エアーを吹き付けるなど、単なる洗浄処理では除去することができない。つまり、このままではシンチレータ１の表面に薄膜を直接形成することはできても、遮光膜として成立させることは困難である。このため、本実施の形態では、図１（ｂ）に示すように、シンチレータ１の平坦化処理を行う。
【００３０】
（研磨材を用いた研磨による平坦化処理）
シンチレータ１の平坦化処理方法として、本実施の形態では、シンチレータ１の表面に機械的にバフ研磨加工を行う（図２のＳ２）。
【００３１】
シンチレータ１がプラスチックシンチレータであった場合、その表面の研磨加工には、例えば、図１（ｂ）に示すように、シンチレータ１の表面に深いキズを生じさせにくいバフ部材５と、バフ部材５を回転させるための回転機６と、研磨液（図示せず）とを好適に用いることができる。
【００３２】
バフ部材５には、例えば、住友スリーエム社のフォームバフィングパッド１３２５８、１３２５７などのシンチレータ１の表面に深いキズを生じさせにくいスポンジ材などからなるものが望ましい。
【００３３】
また、回転機６には、例えば、住友スリーエム社のバフィングサンダー９０２５などの一箇所を連続的に研磨加工しないようにするダブルアクション機能を有するものがシンチレータ１の表面に深いキズをつけにくいため望ましい。
【００３４】
研磨液には、例えば、住友スリーエム社のポリッシュエクストラファインなどのように、水１００重量部に対して粒子径１μｍ〜１０μｍの遊離砥粒を含む研磨粒子を１〜５０重量部と更に非シリコン系潤滑液を含有した研磨液を好適に使用することができる。研磨粒子を１〜５０重量部としたのは、１重量部未満では研磨に時間が掛かり過ぎて効率が悪くなり、５０重量部を超えるとシンチレータ１の表面にキズが生じる場合があるからである。
【００３５】
また、研磨粒子としては、アルミナ等の硬い粒子よりも、プラスチック粒子のような柔らかい粒子が好ましい。
【００３６】
更に、非シリコン系潤滑液を用いることにしたのは、研磨液にシリコン系潤滑液が含有していると、研磨液がシンチレータ１に弾かれてしまい、うまく研磨加工ができないためである。
【００３７】
（研磨加工工程）
具体的な研磨加工手順として、先ず、回転機６にバフ部材５を装着し、研磨材を１００ｃｍ２あたり、２〜４ｇ程度を目安にバフ部材５につけて、バフ部材５をシンチレータ１の表面に軽く押し当てて回転機６を動作させることにより、シンチレータ１の表面を研磨加工する。
【００３８】
バフ研磨加工時間の目安は、バフの面サイズ１箇所相当あたり約２０秒〜６０秒とする。これより、シンチレータ１の表面の突起物を効率的に除去することができ、かつ深いキズが生じにくい。
【００３９】
また、シンチレータ１の表面の突起が除去しにくい場合には、例えば、バフ部材５を硬さの異なるものを２種類用意し、初めに硬い方のバフ（例えば、住友スリーエム社のフォームバフィングパッド１３２５８）で突起を除去するための研磨加工を行い、次に柔らかい方のバフ（例えば、住友スリーエム社のフォームバフィングパッド１３２５７）で研磨加工を行うことが好ましい。これより、初めのバフ研磨加工で生じたキズが目立たなくなるため、より効果的である。
【００４０】
（洗浄処理工程）
研磨加工後、研磨液に含まれる砥粒がシンチレータ１の表面に強く密着している場合があるが、砥粒が残ったままだと、これが新たな突起物となってしまう。このため、本実施の形態では、中性洗剤を用いた洗浄処理を行って砥粒を除去する（図２のＳ３）。
【００４１】
使用する中性洗剤は、シンチレータ１への物性的影響を考慮し、酸やアルカリ性をもたない非イオン性の界面活性剤を０．５〜１ｗｔ％含有しているものが望ましい。０．５〜１ｗｔ％としたのは、０．５ｗｔ％未満では非イオン性の界面活性剤を使用した効果が殆ど現れず、１ｗｔ％を超えるとシンチレータ１の表面が化学的に変化してしまうおそれがあるためである。
【００４２】
具体的な洗浄処理手順として、先ず、研磨加工後のシンチレータ１の表面に純水を流しながら研磨液などを洗い落とす。
【００４３】
次に、シンチレータ１の表面に中性洗剤を塗布し表面全体に浸透させることにより、残留している砥粒がシンチレータ１の表面に再付着することを抑制する。
【００４４】
更に、再びシンチレータ１の表面に純水を流しながら中性洗剤の成分が残留しないように洗浄し、最後に水分を除去する。
【００４５】
以上の処理により、プラスチック母材のシンチレータ１の表面に存在する複数の突起物３を安全にかつシンチレータ１の特性を劣化させずに除去でき、またシンチレータ１の表面に存在するキズ・空孔４もより目立たなくすることができる。
【００４６】
これにより、シンチレータ１の表面に、遮光層として、例えば、０．２５μｍ厚さ程度のアルミニウム層を蒸着（スパッタリングや真空蒸着）により形成しても、突起によるアルミニウム層のピンホールをゼロ又はゼロに近くすることができる。
【００４７】
また、例えばプラスチック母材のシンチレータ１はその製造工程によって、表面層に放射線（α線やβ線）の不感層（数μｍ）が存在している場合があるが、研磨加工によってこの不感層を除去できるため、放射線（α線やβ線）の検出効率を改善することができる。
【００４８】
［第２の実施の形態］
（平坦化されたシンチレータを用いた第１のシンチレータ部材）
図３は、シンチレータ部材の一実施の形態を示す断面図である。
【００４９】
このシンチレータ部材１０は、第１の実施の形態で説明した表面が平坦化されたたシンチレータ材を用い、その上に順に、遮光層７、接着層８、保護層９を設けたものである。
【００５０】
シンチレータ材におけるシンチレータ１、補強材２は、第１の実施の形態で説明したものと同様のものを用いることができる。
【００５１】
（遮光層７）
遮光層７は、例えば蒸着（スパッタリングや真空蒸着など）によって形成されたアルミニウム層などで形成できる。遮光層７は、放射線（α線やβ線）の吸収を抑制する必要性からできるだけ低密度（薄膜化）としなければならないが、アルミニウム層の場合、その厚さは、０．０７〜０．２５μｍ程度が好ましい。
【００５２】
また、遮光層７は突きや引っかき等に脆いため、保護層９で保護することが好ましい。
【００５３】
（保護層９）
保護層９は、シンチレータ部材の表面層となって通常は気中に晒されるため、帯電等によって気中の粉塵を吸着し、埃に含まれるラドン系放射性物質の影響でバックグラウンドが増加する可能性が懸念される。このため、保護層９としては、表面抵抗値が帯電防止の目安となる１０10Ω／ｓｑ．以下を有する導電性バリアフィルムとすることが望ましい。この際、保護層９は接地しておくことが好ましい。
【００５４】
更に、保護層９は、アルミニウム層などからなる遮光層７の劣化を防止するため、高湿度環境で水分などの透過に対するバリア性を高めることが好ましい。
【００５５】
この観点から、保護層９は、シリコン系のシリコン窒化膜（ＳｉＮｘ）、シリコン窒化酸化膜（ＳｉＯｘＮｘ）、シリコン酸化膜（ＳｉＯｘ）や、金属酸化物系の酸化マグネシウム（ＭｇＯｘ）、酸化アルミニウム（ＡｌＯｘ）等の無機膜を主体とする膜を用いることが望ましい。
【００５６】
一方で、保護層９は、製造時や運用時の偶発事故とは別に、人が興味本位に爪先や鉛筆、シャープペンシルの芯先で突いたり、引っ掻いたりするなどの動作による影響を受けることが考えられる。
【００５７】
例えばＪＩＳ  Ｋ５６００−５−４（ＩＳＯ／ＤＩＮ  １５１８４）引っ掻き硬度（鉛筆法）準拠で表すと、人の爪先硬度は一般に２Ｈ前後と言われており、鉛筆などの芯は通常Ｂ〜Ｈの間が良く利用されている。このため、保護層９の表面硬度を鉛筆硬度で２Ｈ以上にすることで、上記要因による破壊を抑制することができる。
【００５８】
（シンチレータ部材１０の製造方法）
図４は、シンチレータ部材１０の製造方法を説明するフローチャートである。
【００５９】
このシンチレータ部材１０は、第１の実施の形態で説明したように、補強材とシンチレータを貼り合わせたシンチレータ材のシンチレータ１表面を研磨加工、洗浄処理によって平坦化し（Ｓ１〜Ｓ３）、その上に遮光層７を直接形成し（Ｓ４）、さらに接着層８を介して保護層９を設ける（Ｓ５）ことによって製造することができる。
【００６０】
［第３の実施の形態］
（平坦化されたシンチレータを用いた第２のシンチレータ部材）
図５は、シンチレータ部材の別の実施の形態を示す断面図である。
【００６１】
このシンチレータ部材２０は、第１の実施の形態で説明した表面が平坦化されたたシンチレータ材を用い、その上に順に、遮光層７、接着層８、保護層１１を設けたものである。
【００６２】
シンチレータ部材２０においては、保護層１１を除き、第２の実施の形態のシンチレータ部材１０と同様のものを用いることができる。
【００６３】
（保護層１１）
保護層１１は、例えば、バリア膜及び帯電防止膜として、導電性樹脂フィルム１２の表面にアルミニウム薄膜１３を蒸着形成したアルミナイズドマイラーとすることができる。
【００６４】
本実施の形態のアルミナイズドマイラーは、導電性樹脂フィルム１２の片側面のみアルミニウム薄膜１３を形成し、このアルミニウム薄膜１３側を遮光層７に向けて接着した例を示したが、導電性樹脂フィルム１２の両側面にアルミニウム薄膜１３を形成したものを用いても良い。
【００６５】
また、導電性樹脂フィルム１２の代わりに導電性を有しないＰＥＴフィルムを用いた場合には、その片面に形成したアルミニウム薄膜１３を、図５とは逆に、遮光層７側ではなく、外気側に形成したものを用いることができる。
【００６６】
シンチレータ部材２０も、図４に示した方法によって製造することができる。
【００６７】
［第４の実施の形態］
（平坦化されたシンチレータを用いた第３のシンチレータ部材）
図６は、シンチレータ部材の更に別の実施の形態を示す断面図である。
【００６８】
このシンチレータ部材３０は、第１の実施の形態で説明した表面が平坦化されたたシンチレータ１の表面に遮光層７が形成され、さらにその上に、順に緩衝層１４、バリア層１５、導電性樹脂層１６からなる積層薄膜の保護層１７が形成されている。
【００６９】
緩衝層１４は、遮光層７の上に形成されるが、遮光性を高めるために色素を含有させることが好ましい。
【００７０】
図７は、シンチレータ部材３０の製造方法を説明するフローチャートである。
【００７１】
このシンチレータ部材３０は、第１の実施の形態で説明したように、補強材とシンチレータを貼り合わせたシンチレータ材のシンチレータ１表面を研磨加工、洗浄処理によって平坦化し（Ｓ１〜Ｓ３）、その上に遮光層７を直接形成し（Ｓ４）、さらに緩衝層１４、バリア層１５、導電性樹脂層１６からなる保護層を遮光層７上に直接形成する（Ｓ６）ことによって製造することができる。
【００７２】
ここで、緩衝層１４は、例えば、サンユレック社製ＳＵＶ−６００などのＵＶ硬化樹脂を用いて遮光層７の上に塗布し、乾燥後、ＵＶを照射して硬化させることにより、遮光層７の上に直接形成することができる。
【００７３】
また、帯電防止膜としての導電性樹脂層１６も例えば、サンユレック社製ＳＵＶ−６００などのＵＶ硬化樹脂を用いてバリア層１５の上に塗布し、乾燥後、ＵＶを照射して硬化させることにより形成することができる。
【００７４】
以上の説明したように、第２〜４の実施の形態において、遮光層７の上に、それぞれ保護層９、保護層１１、保護層１７を設けることにより、帯電等によって気中の粉塵を吸着することを防止できるため、埃に含まれるラドン系放射性物質の影響でバックグラウンドが増加する可能性を低減できる。
【００７５】
また、高湿度環境で水分などの透過に対するバリア性を高めて、アルミニウム層などから成る遮光層７の劣化を防止できる。
【００７６】
更に、保護層９、保護層１１、保護層１７の硬度を鉛筆硬度２Ｈ以上を確保することで、製造時や運用時の偶発事故とは別に、人が興味本位に爪先や鉛筆、シャープペンシルの芯先で突いたり、引っ掻いたりされて遮光層７が破損することを防止することができる。
【符号の説明】
【００７７】
１…  シンチレータ
２…  補強材
３…  突起物
４…  表面キズ・空孔
５…  バフ部材
６…  回転機
７…  遮光層
８…  接着層
９…  保護層
１０…シンチレータ部材
１１…保護層
１２…導電性樹脂フィルム
１３…アルミニウム薄膜
１４…緩衝層
１５…バリア層
１６…導電性樹脂層
１７…保護層
２０…シンチレータ部材
３０…シンチレータ部材
【図１】
2014145783.tif 000003
【図２】
2014145783.tif 000004
【図３】
2014145783.tif 000005
【図４】
2014145783.tif 000006
【図５】
2014145783.tif 000007
【図６】
2014145783.tif 000008
【図７】
2014145783.tif 000009